La présente invention concerne de nouvelles plaques offs.et dont la, surface hydrophile a été rendue muate par du chrome. Dans les procédés offset il est souvent recom-r mandé de disposer de surfaces hydrophiles mates c'est-à-dire non brillantes. Cette matité peut s'obtenir par des procédés connus qui font tous appels à une attaque de la surface du matériau hydrophile soit mécaniquement soit chimiquement soit électrochi- miquement. Or chacun de ces procédés se trouve présenter des inconvénients notables par exemple les procédés d'attaque mécani- que sont coûteux, longs et compliqués lorsqu'on réalise le sablage de la surface, unidirectionnels lorsqu'on utilise le brossage de la surface etc... Il a été trouvé et c'est là l'objet de la présente invention qu'il était possible de "mater" (c'est-à-dire rendre "mate") la surface d'un matériau hydrophile brillant en déposant sur cette surface une couche d'une épaisseur inférieure à 1 micron et de préférence inférieure à 0,5 micron de chrome mat et poreux. On a déjà préconisé de déposer sur des supports divers des couches de chrome de diverses épaisseurs; ces couches sont, dans le cadre de l'offset, utilisées comme couches hydrophiles très dures. Bien que l'on ait parfois indiqué que de telles couches pouvaient avoir des épaisseurs inférieures à 1 micron, les spécia- listes savent bien que ces couches très minces de chrome ne peuvent j o u e r leur rôle de couche dure aquaphile car elles se rayent trop facilement et sont trop poreuses de sorte qu'elles laissent apparaître le métal sous jacent avec ses propriétés parfois inac- ceptables. Par ailleurs on sait réaliser, par dépôt électroly- tique par exemple, des couches de chrome dont la surface a un aspect mat. L'invention consiste donc à déposer sur une surface présentant des propriétés hydrophiles utilisables au sens de l'off- set une très mince couche de chrome mat, dont on acceptera la porosité et la fragilité relatives précisément Darce que la surface sous-jacente est hydrophile et encrophobe, mais que l'or utilisera pour rendre "mate" la surface du matériau, final. 2 2460211 Les matériaux hydrophiles brillants que l'on peut rendre mat en utilisant l'invention sont essentiellement l'acier inoxydable, les surfaces d'étain-nickel et de chrome. Les techniques utilisables pour réaliser le déDôt du voile mince de chrome "mat" sur la surface du matériau hydrophiles sont connues. L'exemple non limitatif suivant illustre l'invention. On utilise comme support une plaque en acier inoxy- dable d'épaisseur 35/100 Drésentant une surface brillante. Cette LO plaque est dégraissée, rincée. La plaque est rincée et immergée dans un bain de chrome classique (250 g d'anhydride chromique et 2,5 g d'acide chromique par litre, température 280C); cette plaque est reliée à la cathode; le courant (15 A/dm2) est mis 30 secondes après l'immersion de la plaque et est maintenu jusqu'à çe que le dépôt de L5 chrome ait atteint 0,3 microns d'épaisseur avec une coupure de coupure du courant 15 secondes après le début du dépôt de chrome. On obtient une plaque d'aspect mat. REVENDICATIQN._. Nouvelle plèque offset crlractérxs,ée en ce que sa surface hydrophile constituée de préférence par de l'acier ino- xydable,de l'étain-nickel ou de chrome a été rendue mate et Doreuse grâce au dépôt sur cette surface d'une couche de chrome mat et poreux d'épaisseur inférieure à I micron et de préférence infé- rieure à 0,5 micron.